(57)【特許請求の範囲】
【請求項１】
水拡散性が異なる複数の繊維からなり、白色顔料の含有量が１〜６重量％の合成繊維及び／又は白色顔料の含有量が３〜１５重量％の芯部と２重量％以下の鞘部を有する芯鞘型複合合成繊維を構成繊維として含み、該繊維と複合される他の繊維が白色顔料の含有量が１重量％以上でかつ水拡散性を有する合成繊維である混用糸であって、該混用糸中の少なくとも５０重量％が白色顔料の含有量が１重量％以上でかつ水拡散性を有する合成繊維であることを特徴とする変色防止混用糸。
【請求項２】
白色顔料の含有量が１重量％以上でありかつ水拡散性を有する合成繊維の断面がＷ形異形断面繊維であることを特徴とする請求項１記載の変色防止混用糸。
【請求項３】
白色顔料の含有量が１重量％以上でありかつ水拡散性を有する合成繊維の断面が三角でかつ繊維の長さ方向にほぼ丸形の中空部を少なくとも１つ有する繊維であることを特徴とする請求項１記載の変色防止混用糸。
【請求項４】
白色顔料の含有量が１〜６重量％の合成繊維及び／又は白色顔料の含有量が３〜１５重量％の芯部と２重量％以下の鞘部を有する芯鞘型複合合成繊維を、少なくとも２０重量％含むことを特徴とする請求項１〜３のいずれか一項に記載の変色防止混用糸。
【請求項５】
白色顔料の含有量が３〜１５重量％の芯部と２重量％以下の鞘部を有する芯鞘型複合合成繊維の芯鞘重量比率が１／３〜３／１であることを特徴とする請求項１〜４のいずれか一項に記載の変色防止混用糸。
【請求項６】
白色顔料の含有量が１重量％以上でありかつ水拡散性を有する合成繊維の本明細書で定義する水拡散性値が１０ｃｍ以上であることを特徴とする請求項１〜５のいずれか一項に記載の変色防止混用糸。
【発明の詳細な説明】
【０００１】
【発明の属する技術分野】
本発明は、雨水や汗等の水滲みによる変色を防止することができる混用糸、詳しくは、ブラウス、スポーツシャツ、ズボン、ロングパンツ等の衣料用途の他、日用雑貨の用途において水による変色を防止する性能を備えた布帛を製造することができる混用糸に関する。
【０００２】
【従来の技術】
雨にぬれたり汗をかいたりしたときに、肩、脇や背中など衣服がぬれたところだけ変色、より詳しくは深色化してしまい不快感を覚えることがある。また水たまりの水はね等によってズボン、ロングパンツの裾が変色したときも外観上著しく不快感を与える。これは綿等の親水性繊維のみならずポリエステル繊維等の疎水性の合成繊維の編織物でもみられる欠点の１つである。
【０００３】
ぬれたときでも肌が透けて見えにくくする繊維材料として、芯部に白色顔料を多く含む芯鞘型複合繊維を用いた布帛が知られている（特開平５−９３３４３号公報等）。しかしながら、これらは白色顔料によって芯部の光反射を大きくして、水による繊維表面の屈折率低下で生じた白色光の割合の減少の寄与を小さくするというものであるため、ぬれても透けにくいという効果があるものの、水にぬれると変色してしまうという欠点はそのまま残る。従って水による変色を防止する性能を備えた糸はこれまで知られていない。
【０００４】
【発明が解決しようとする課題】
本発明は水による変色を防止する性能を備えた布帛を製造することができる混用糸を提供することを目的とする。
【０００５】
【課題を解決するための手段】
本発明の構成を説明する前に、まず、一般に繊維が水にぬれるとなぜ変色するかについて説明する。
人間が物を見るとき、目はその物体の表面で反射した表面反射光と、物体の内部に入り、内部境界面で反射される内部反射光を合わせた光をとらえる。表面反射光は入射光と同じあらゆる波長の光を含んだ白色光であり、内部反射光は染料によりある特定の波長の光の吸収を受けた着色光である。ここで、この白色光の割合が大きいほど白っぽく、白色光の割合が小さいほど色が深く見えることがわかっている。水は繊維より小さい屈折率（ｎ＝１．３３）をもつが、繊維が水にぬれると繊維表面が水に覆われて低屈折率化し、表面反射率が小さくなる。よって水にぬれると変色、すなわち深色化することになる。
【０００６】
本発明者らは、鋭意検討した結果、白色顔料を特定量含有した合成繊維と白色顔料を特定量含有しかつ水拡散性を有する合成繊維といった互いに水に対して異なる性質を有する繊維を混用して成る混用糸は優れた変色防止性を有することを見出し、本発明に到達した。
【０００７】
本発明による水に対して異なる性質を有する複数の繊維から成る混用糸は、混用糸を構成する繊維に白色顔料の含有量が１重量％以上６重量％以下の合成繊維、及び／又は白色顔料の含有量が３重量％以上１５重量％以下の芯部と白色顔料の含有量が２重量％以下の鞘部から成る芯鞘型複合繊維を含み、該繊維と複合される他の繊維が白色顔料の含有量が１重量％以上であり、且つ水拡散性を有する合成繊維であることを特徴とする。
【０００８】
本発明の混用糸が変色防止性を発揮するためには二種類（場合によっては三種類以上）の繊維を混用糸中に混用配置すれば良い。詳しくは、白色顔料の含有量が１重量％以上６重量％以下の合成繊維及び／又は白色顔料の含有量が３重量％以上１５重量％以下の芯部と白色顔料の含有量が２重量％以下の鞘部から成る芯鞘型複合繊維と、白色顔料の含有量が１重量％以上でかつ水拡散性を有する合成繊維の両者が一定量以上混用配置されているものである。好ましくは、前者の、白色顔料の含有量が１重量％以上６重量％以下の合成繊維及び／又は白色顔料の含有量が３重量％以上１５重量％以下の芯部と白色顔料の含有量が２重量％以下の鞘部から成る芯鞘型複合繊維を少なくとも２０重量％含むものである。その点からすれば水に対して異なる性質を有する繊維をそれぞれ用いた二種類の糸の交撚によるサイドバイサイド複合糸や前記二種類の糸がほゞ同程度で糸表面に露出するカバー率の低いカバーヤーンでもよい。
しかしより優れた変色防止性を発揮させるためには、混用糸中で二種類以上の繊維が均一に混合していることが望ましい。そのためにはトータルデニールが同一である二種類以上のマルチフィラメントを糸長差のない状態で混合するとよく、単繊維の太さが同一であるとより好ましい。具体的な例として前記二種類のマルチフィラメントに対して糸長差を与えない条件下でインターレース、タスラン等のエアー加工を施せば本発明の混用糸が得られる。その際エアー混繊後仮撚加工を施してもよい。
【０００９】
本発明の混用糸において、芯鞘型複合繊維でない繊維（以下普通繊維という）の場合の白色顔料の含有量は１重量％以上６重量％以下にすることが肝要であり、２重量％以上５重量％以下が望ましい。なぜならば白色顔料の含有量が６重量％を超えると糸の強伸度が著しく低下し、原糸製造及び製編織工程過程を困難にする上、ガイド等を磨耗させ毛羽や筋等の欠点を起こしかねない。また１重量％未満では本発明が目的とする変色防止効果が得られない。
【００１０】
芯鞘型複合繊維の場合は芯部の白色顔料の含有量が３重量％以上１５重量％以下であることが肝要であり、５重量％以上１０重量％以下が望ましい。なぜなら芯部の白色顔料の含有量が１０重量％を超えると強度低下が徐々に始まり、１５重量％以上になると著しく強伸度低下をきたすからである。また３重量％未満では本発明の変色防止効果が得られない。そして芯部と鞘部はベースポリマーが同じであってもなくてもよい。例えばポリエステルの芯鞘型複合繊維の場合、鞘部のみカチオン可染ポリマーであってもよい。また、ポリアミドの芯鞘型複合繊維の場合、芯部がナイロン６６で鞘部がナイロン６であってもよく、任意の組合せを用いることができる。また、芯成分と鞘成分は同心円的に複合されていても偏心的に複合されていてもよい。また芯鞘重量比率は１／３〜３／１の範囲であることが好ましく、特に１／２〜２／１が望ましい。１／３未満であると変色防止効果が小さくなったり、３／１を超えると、紡糸時に芯成分を鞘成分で覆うことは困難となることがある。
【００１１】
本発明において用いられる白色顔料は、染色しても発色性の低下に問題がなく原糸製造に障害に及ぼさなければその種類は特に制限されないが、例えば酸化チタン、酸化亜鉛、酸化マグネシウム、炭酸カルシウム等の金属酸化物が望ましい。コストを考慮すると酸化チタンが最も適している。
【００１２】
本発明で用いる繊維は例えばポリアミド、ポリエステル、ポリプロピレン等の、溶融紡糸によって製造される繊維が製造工程上望ましく、それらの原糸、フィラメント加工糸どちらを用いてもよい。また普通繊維よりも芯鞘型複合繊維の方が変色防止効果が尚一層優れているので好ましい。変色防止効果以外にも芯鞘型複合繊維は白色顔料を均等に含有した普通繊維に比較して発色性、工程通過性も優れている。
【００１３】
本発明の混用糸では前述のように白色顔料を特定量含有し、それによってぬれても変色しにくく、かつ透けにくいようにする糸とぬれた場合に早くその水分を他の区域に走行せしめながらも変色しにくい糸を糸構造内に均一に分散配置することが必要となる。この後者の糸は水拡散性に優れた糸であることが必要である。
そこで本発明では水拡散性繊維糸として合成繊維糸を用いるに際して、繊維による水の保持性及び合成繊維糸を構成する単繊維間の毛細管現象による水の拡散性を利用する。より具体的には断面形状がＬ，Ｃ，Ｗ，Ｚ，Ｍ、歯車形等の異形断面のフィラメント原糸及びそのフィラメント加工糸、中空の多孔質繊維（中空の空孔率３％〜４０％、より好ましくは５％〜２０％）のフィラメント原糸及びそのフィラメント加工糸、又は単糸デニールが１．５ｄ以下のファインデニールの原糸及びそのフィラメント加工糸を用いるとよい。水の通り道を多くして水拡散性を高めるには断面形状Ｗ、又は歯車形の異形断面かつ中空繊維、または三角から八角の非円形断面でかつ中空繊維にし、さらに単糸デニールをファインデニールにする。より具体的には、繊維を構成するフィラメントが図１のように異形度が１．４以上２．２以下（好ましくは１．５以上）、θ1 〜θ3 が２０°以上１６０°以下（好ましくは１２０°〜１５０°）のＷ形異形断面糸、図２のように異形度が１．１以上２．２以下（好ましくは１．２以上）でほぼ丸形の中空部をフィラメントの長さ方向に３つ持ち、トータルの中空率が５％以上１０％以下の三角断面糸がよい。
特にＷ形断面糸はこのＷ形断面糸が重なり合った時にできる細い毛細管により、毛管吸引力が大きくなること、又この断面形状であると一度保持した水を他に移すことなく（ぬれ戻ることなく）水を抱え持つ性質もあるため、多量の汗を生ずるスポーツ衣料に用いると、冷え感やべとつきを全く感じないドライ性を発揮して、変色防止性と着用快適性を兼ね備えたものにすることができる。
この水拡散性繊維は混用糸重量の５０重量％以上８０重量％以下より好ましくは６０重量％以上７０重量％以下であるとよい。この水拡散性繊維は、異形断面繊維や中空繊維、ファインデニール繊維等であるため、工程管理を通常より慎重にする必要もあり繊維材料として８０重量％以上含有すると染め筋等の欠点が見えやすくなることがある。５０重量％以下では水拡散性が充分達成できない。
【００１４】
本発明における水拡散性繊維の異形度は１．２以上２．２以下、より好ましくは１．４以上２．２以下である。１．２以上であると丸断面よりも格段に水拡散性に優れたものとなり、２．２を超えると紡糸性等の製造安定性に劣るので好ましくない。本発明でいう異形度は、異形糸の断面積と周長（周囲の長さ）を算出し、次に同じ断面積を持つ真円の半径を求め、そこからその真円の周長を算出し、次式により求める。
異形度＝異形糸の周長／異形糸と同じ断面積の真円の周長
【００１５】
前記のように合成繊維の原糸にフィラメント加工を施して捲縮を与えると、捲縮による水の物理的保持によって水の保持性を高めた合成繊維糸を得ることができる。ただしこの場合の捲縮は低捲縮、すなわち捲縮伸長率で１０％以下、好ましくは５〜７％であるとよい。これは高捲縮であると物理的に水を保持するスペースは増すが、逆に水の拡散性が著しく低下することになり、布帛の変色防止にはマイナスに作用するからである。
本発明の混用糸中の水拡散性を有する繊維としては、後述する測定法によって求められる吸水性値及び水拡散性値それぞれ２cm以上及び１０cm以上の値を示す繊維を用いることが好ましい。合成繊維の異形断面繊維は、異形度を大きくすることによって、水拡散性値１０cm以上を示す繊維が得られる。例えば、単糸デニールが１．７ｄ好ましくは１．５以下の繊維の場合、異形度が１．４以上を示すＷ形断面繊維で水拡散性値が１５cm以上を示すポリエステル繊維、ナイロン繊維を得ることができる。前記した空孔率を有する多孔繊維、中空繊維は、前記レベルの水拡散性値を有する繊維が得られる。そして、異形断面繊維や多孔繊維等は、その形態効果に因って概ね２．１cm以上の吸水性を示す。
異形度が１．１〜１．４の異形断面繊維でも単糸繊維１．７ｄ以下のものでは水拡散性値が１２cm以上を示す。捲縮伸長率が５〜７％の丸形断面繊維によっても水拡散性値１０cm以上、吸水性値２cm以上の繊維が得られる。
【００１６】
前述の白色顔料を特定量含有し、かつ水拡散性を有する合成繊維を白色顔料含有する繊維と混用して用いれば、糸に接触した水分は前記糸内の水拡散性を有する合成繊維に吸収され、更に吸収された水分は糸内を移行して拡散するうえ自身は変色が大変小さく、糸及びその糸から作られた布帛の変色を防止するのに最も役立つ。
【００１７】
本発明における混用糸において水拡散性を有する合成繊維にも白色顔料を多く含有させると良い。その含有量は前述のように、普通繊維の場合、１重量％以上６重量％、より好ましくは２重量％以上５重量％以下である。芯鞘型複合繊維の場合は、芯部の白色顔料の含有量が３重量％以上１５重量％以下、より好ましくは５重量％以上１０重量％以下である。これはこれら合成繊維自体の変色を白色顔料によって抑えることになり混用糸及び混用糸を用いて作られた布帛全体の変色防止効果を高めるのに役立つ。
【００１８】
本発明で用いられる糸の太さはマルチフィラメントの場合で３０ｄ〜１５０ｄ、紡績糸の場合で１０ｓ〜４０ｓ（綿番手）が好ましく用いられる。たゞしこの太さの糸に限定されるものではない。
【００１９】
本発明の混用糸の吸水性を高めるためにこの混用糸を用いて作られた布帛の染色仕上工程の最終段階で吸収剤を付与してもよい。このように吸収剤を付与すると合成繊維の水との親和性が向上し、水の拡散性が向上して変色の程度が小さくなる。例えば高松油脂（株）製のＳＲシリーズ、センカ（株）製のファインセットＦ１０１等の親水性共重合物を主成分とする吸収剤又は親水化剤を３〜５％owf 付与すると良い。その際洗濯や長期着用に対する吸水剤の耐久性を向上させる仕上処理を行うと変色防止効果を長期間維持できるので好ましい。なお吸収剤の付与は混用糸を用いて作られた布帛に対して施すと良い。
【００２０】
次に本発明の混用糸及び混用糸を用いて作られた布帛の各種物性値の定義及び測定又は評価方法を以下にまとめて説明する。
（１）捲縮伸長率
ＪＩＳ−Ｌ−１０９０（１９９２）合成繊維嵩高加工糸試験方法、５．７伸縮法Ｂ法により測定する。
先ず下記方法により前処理した試料片をつくる。
試料を、試料に損傷を与えない様な棒に掛けて輪にしたもの５個作り、それぞれに２mgf ×試料表示デニール数の荷重をかける。次に、この５個の試料をひとまとめにして約５０cmの間隔をおき上下を綿糸でしっかり結んだ後、直ちに除重する。続いて０．３mgf ×１０×試料表示デニール数の荷重を掛けながら８０℃で１５分間乾熱処理を行い、除重後一昼夜放置する。
このような前処理をした１０本１束の試料片を、前記ＪＩＳ−Ｌ−１０９０、５．７伸縮性Ｂ法に基づき、２mgf ×１０×試料表示デニール数の初荷重をかけた状態で、試験長が約２０cmになるよう試料片上部をクランプで固定し、３０秒後の試料長（ａ）を正確に測定する。次に、０．１gf×１０×試料表示デニール数の荷重にかけて３０秒後の試料長（ｂ）を正確に測定する。そして次式によって捲縮伸長率（％）を算出する。
捲縮伸長率（％）＝〔（ｂ−ａ）／ａ〕×１００
【００２１】
（２）繊維の吸水性
混用糸を構成する水拡散性繊維の吸水性を下記の方法によって評価した。混用糸を構成する水拡散性繊維の糸をかせ巻きにし、実施例と同一の精練・染色・乾燥工程を経たものを試料糸とする。
ただし、繊維がフィラメント糸の場合は実施例、比較例で用いられるフィラメント糸の単糸デニールと同一の単糸デニールの単糸を束ねてトータルデニールが７５ｄ±５ｄになるように試験用の糸を用意し、この糸に３００Ｔ／ｍの値をかけ、１００℃×１５分間スチームでセットし、乾燥の後、２０℃、湿度６５％RHで一昼夜放置して試料糸を調製する。
使用繊維が短繊維の場合は、下記式で示す撚係数が１２０になるようなｍ当り撚数の撚を有する綿糸１０ｓに相当する太さと撚を有する糸を合糸によって調製し試料糸とする。
Ｔ＝α×√Ｎ
Ｔ：ｍ当り撚数、Ｎ：綿番手、α：撚係数
このようにして調製した試料糸を５０cm切り取り、上端を固定した状態で０．１ｇ／ｄの荷重を糸の下端にかけた後、下端を水（常温）につけ、１０分後に水の吸い上げ垂直距離を測定する。評価は１０本の平均値をもって行う。この吸い上げ距離が２cm以上である場合に吸水性良好であると評価する。
【００２２】
（３）繊維の水拡散性
吸水性の測定に用いた試料糸と同一の糸を用いて水拡散性を測定する。前期試料糸１ｍを切り取り、糸の一端を固定した状態で、もう一方の端に程近い部分を滑車にひっかけた後、その端に０．１ｇ／ｄの荷重をかけて水平に糸を張る。緊張下の糸の中央付近に０．０１ccの水を与えて１０分後の水の水平方向移動距離を測定する。測定は２０℃、湿度６５％RH下で行う、１０本の測定値の平均で水拡散性を評価した。移動距離が１０cm以上の糸を水拡散性良好と評価する。
【００２３】
（４）布帛の水拡散性
本発明の混用糸を用いて作られた布帛の水拡散性を下記方法によって測定する。
混用糸による布帛を実施例で用いる染色仕上工程から染色工程だけを省いた繊維・乾燥又は精錬・吸水加工・乾燥工程に通して白布帛を用意し、この白布帛から１０cm×１０cmの試料を切取る。一方Ｄｉａｃｉｄ  Ａｌｉｚａｒｉｎｅ  Ｌｉｇｈｔ  Ｂｌｕｅ  ４ＧＬ（ダイスター（株）製染料）を０．１ｇ、１００mlの蒸留水に希釈して着色水を調製する。なお前記染料は分子量が小さく水に溶けやすいものである。この着色水（常温）をマイクロピペットに入れ、マイクロピペットの先端を試料表面から２cmの高さにして、０．２cc試料上に滴下する。滴下後１分後の着色水のぬれ拡った拡散面積（cm2 ）を測定して、布帛の水拡散性値とした。この数値から１５cm2 以上の布帛は水拡散性が良好であると評価する。
【００２４】
（５）布帛での変色防止性の評価
下記に示す測色計による数値評価と官能評価を併せて行った。
（ａ）測色計による数値で示す色差（ΔＥ＊）
サカタインクス（株）製の測色計マクベスカラーアイ３０００を用いて測定する。
▲１▼  １０cm×１０cm程度の乾燥した試料サンプルを２つ折りにして測色計の直径２．５cmの測色部に当て光源Ｃを用いて測定し、知覚色度指数ａ* ，ｂ* 及び明度Ｌ* を得る。得られた値をそれぞれ知覚色度指数及び明度のスタンダード値とする。
▲２▼  次に水１ミリリットルを試料サンプルに与え３０秒後にぬれ拡った部分を測定し、同様に知覚色度指数ａ* ，ｂ* 及び明度Ｌ* を得る。得られた値をそれぞれ知覚色度指数及び明度のトライアル値とする。
▲３▼  知覚色度指数ａ* ，ｂ* 及び明度Ｌ* のスタンダード値とトライアル値との差を次式に代入して色素ΔＥ＊を得る。サンプル数は２である。
ΔＥ* ＝｛（ΔＬ* ）2 ＋（Δａ* ）2 ＋（Δｂ* ）2 ｝1/2 
（ｂ）官能評価
５人の検査員に目視による変色程度の評価を依頼し、得られた評価の平均値を下記官能評価基準により分類した、具体的には２０cm×２０cmの布帛の試料片を用意し、そのほゞ中央部分に１ミリリットルの水をピペットで滴下し、３０秒後に水の滴下によって着色した部分と周辺区域を比較する。
変色が小さいものから順に、
◎↑  乾湿間の色の差が全くない
◎      〃    〃    が殆どない
○      〃    〃    あまりない
△      〃    〃    ややある
×      〃    〃    大いにある
前記乾湿時の色差が大きい程官能検査で不快を感じる。好ましい乾湿時の色差は５以下である。
【００２５】
（５）工程通過性
実施例、比較例中の工程通過性が良いものというのは、編織工程で、編織機に対してガイド等へ摩耗や傷を与えたりしないものをいう。
【００２６】
【発明の実施の形態】
本発明を実施例により以下詳述する。但し本発明がこれら実施例によって限定されるものではない。
各実施例及び各比較例の記載をより明確にするために、複数例に共通する物性値及び加工条件は実施例の記載に先立って一括して以下記載する。
又各実施例１〜３及び各比較例１〜２の評価結果はまとめて表１として実施例１〜３及び比較例１〜２の後に記載した。
【００２７】
0003981176.tif 000002
【００２８】
0003981176.tif 000003
【００２９】
（６）糸加工の条件
下記５種類の糸加工を行った。
▲１▼  加工条件（１）  複合仮撚（インターレース仮撚）
村田機械３３Ｈ仮撚加工機を用い、各々の糸のフィード率を１．５％、エアー圧２．０kg／cm2 でインターレース加工をした後、村田機械３３Ｈ仮撚加工機でＤＲ＝１．０４倍、加工速度４００ｍ／分、撚数Ｚ−２４００Ｔ／Ｍ、ヒーター温度１８０℃で仮撚加工した。
▲２▼  加工条件（２）  複合仮撚（タスラン仮撚）
村田機械３３Ｈ仮撚加工機を用い、各々の糸のフィード率を１０％、エアー圧７．０kg／cm2 でタスラン加工をした後、村田機械３３Ｈ仮撚加工機でＤＲ＝１．０４倍、加工速度４００ｍ／分、撚数Ｚ−２４００Ｔ／Ｍ、ヒーター温度１８０℃で仮撚加工した。
▲３▼  加工条件（３）  エアー混繊（インターレース）
村田機械３３Ｈ仮撚加工機を用い、各々の糸のフィード率を１．５％、エアー圧２．０kg／cm2 でインターレース加工をした。
【００３０】
▲４▼  加工条件（４）  エアー混繊（タスラン）
村田機械３３Ｈ仮撚加工機を用い、各々の糸のフィード率を１０％、エアー圧７．０kg／cm2 でタスラン加工をした。
【００３１】
【実施例】
以下実施例により本発明に詳述する。本発明の混用糸の特徴とする変色防止性は糸としての評価が困難であるので、下記実施例及び比較例では対応する複合糸を用いて天竺編地を作り、その編地での変色防止性を色差ΔＥ及び官能検査で評価した。なお水拡散性及び吸水性については混用糸を構成する水拡散性糸の値である。混用糸の性能評価を表１として比較例２の後に一括して示す。表中の水拡散面積は本発明の混用糸を用いた布帛の値である。又本実施例及び比較例で用いた混用糸の側面の表面写真を撮影し、画像解析を用いて構成する各々の糸が表面を占める面積を算出して、それぞれの糸の「表面への露出割合」として表１中に示した。
【００３２】
〔実施例１〕
３重量％の酸化チタンを含有し、中空部が８％で異形度１．２で、ほぼ円形の中空部を３つ有する３角断面繊維の単糸で構成されたポリエステル長繊維糸（７５ｄ／２４ｆ）と１重量％の酸化チタンを含有した丸断面繊維からなるポリエステル長繊維糸（７５ｄ／３６ｆ）を用い、加工条件（１）で各フィラメントがランダムに混合された複合仮撚糸を作った。この糸を用い２８ＧＧシングル編機で目付１３０ｇ／ｍ2 の天竺編地を作成し、染色した。この布帛はぬれたときの変色が大変小さいものとなった。この編地のぬれたときの変色の評価結果を複合仮撚糸を構成する繊維の水拡散性値と共に表１にまとめて示す。
【００３３】
〔実施例２〕
３重量％の酸化チタンを含有し、丸断面繊維の単糸で構成されたポリエステル長繊維糸（７５ｄ／３６ｆ）と１重量％の酸化チタンを含有した異形度１．５５を有し、θ1 ＝θ2 ＝θ3 ＝１３５°であるＷ形異形断面繊維からなるポリエステル長繊維糸（７５ｄ／３０ｆ）を用い、加工条件（１）で各フィラメントがランダムに混合された複合仮撚糸を作った。この糸を用い２８ＧＧシングル編機で目付１３０ｇ／ｍ2 の天竺編地を作成し、染色した後、吸水加工を行った。この布帛はぬれたときの変色が大変小さく、ぬれていることを感じさせないものとなった。この編地のぬれたときの変色の評価結果等を複合仮撚糸を構成する繊維の水拡散性値と共に表１にまとめて示す。
【００３４】
〔実施例３〕
３重量％の酸化チタンを含有し、中空率が８％で異形度１．２を有する前述の３角断面繊維の単糸から構成されたポリエステル長繊維糸（７５ｄ／３６ｆ）と２重量％の酸化チタンを含有した丸形断面繊維からなるポリエステル長繊維糸（７５ｄ／３６ｆ）を加工条件（３）を用いて各フィラメントがランダムに混合された混繊糸を作った。この糸を用い２８ＧＧシングル編機で目付１２０ｇ／ｍ2 の天竺編地を作成し、染色した。この布帛はぬれたときの変色が小さいものとなった。この編地のぬれたときの変色の評価結果等を混繊糸を構成する繊維の水拡散性値と共に表１にまとめて示す。
【００３５】
〔比較例１〕
０．３重量％の酸化チタンを含有し丸形断面繊維の単糸で構成されたポリエステル長繊維（７５ｄ／２４ｆ）と０．１重量％の酸化チタンを含有した丸形断面繊維から編機されたポリエステル長繊維（７５ｄ／２４ｆ）を加工条件（１）を用いて各フィラメントがランダムに混合された複合仮撚糸を作った。この糸を用い２８ＧＧシングル編機で目付１２０ｇ／ｍ2 の天竺編地を作成し、染色した。この布帛はぬれたとき変色するものとなった。この編地のぬれたときの変色の評価結果等を複合仮撚糸を構成する繊維の水拡散性値と共に表１にまとめて示す。
【００３６】
〔比較例２〕
３重量％の酸化チタンを含有し丸形断面繊維の単糸で構成されたポリエステル長繊維（７５ｄ／３６ｆ）と０．１重量％の酸化チタンを含有した丸形断面繊維から構成されたポリエステル長繊維（７５ｄ／３６ｆ）を加工条件（４）を用いて各フィラメントがランダムに混合された混繊糸を作った。この糸を用い２８ＧＧシングル編機で目付１２５ｇ／ｍ2 の天竺編地を作成し、染色した。この布帛はぬれたとき変色するものとなった。この編地のぬれたときの変色の評価結果等を混繊糸を構成する繊維の水拡散性値と共に表１にまとめて示す。
【００３７】
【表１】
0003981176.tif 000004
【００３８】
【発明の効果】
本発明の変色防止混用糸は、白色顔料含有合成繊維が糸の表面層での白色光の量的割合を高める一方、水拡散性の優れた繊維を均一に混用した断面を有する糸構造を有するので糸表面から内部にかけて滲みこんでくる水が速やかに糸断面全体に拡散して、水濡れにより糸表面色の変色が効果的に防止できる衣料用糸材である。本発明の変色防止混用糸は、外衣用編織物の糸材として用いることによって、水滲みによる表面色の変化が抑制されたブラウス、ポロシャツ、パンツ等の外衣を提供するのに有用である。
【図面の簡単な説明】
【図１】図１は、本発明の変色防止混用糸に用いる水拡散性繊維のＷ形断面をもつ単糸断面の１例を示す。
【図２】図２は、本発明の変色防止に用いる水拡散性繊維の他の異形数の単糸断面を示す。
【図１】
0003981176.tif 000005
【図２】
0003981176.tif 000006